(57)【要約】【課題】本発明の目的は、オフセット印刷機および産業用インクジェット印刷機の両方に適性を有する非塗工紙タイプの産業用インクジェット記録用紙を提供することである。【解決手段】パルプ、填料およびインク定着向上剤を含有する非塗工紙タイプの産業用インクジェット記録用紙であって、産業用インクジェット記録用紙中の、総パルプ含有量の１０質量％以上がアカシア材由来のパルプであり、灰分が産業用インクジェット記録用紙に対して５質量％以上３０質量％以下であり、およびインク定着向上剤の含有量が産業用インクジェット記録用紙に対して１．５ｇ／ｍ２以上４．０ｇ／ｍ２以下であり、並びにＪＩＳ  Ｐ８１４０に準拠して求められる１０秒コッブサイズ度が１０ｇ／ｍ２以上１００ｇ／ｍ２以下であることを特徴とする非塗工紙タイプの産業用インクジェット記録用紙。【選択図】なし【特許請求の範囲】
【請求項１】
パルプ、填料およびインク定着向上剤を含有する非塗工紙タイプの産業用インクジェット記録用紙であって、産業用インクジェット記録用紙の、総パルプ含有量の１０質量％以上がアカシア材由来のパルプであり、灰分が産業用インクジェット記録用紙に対して５質量％以上３０質量％以下でありおよびインク定着向上剤の含有量が産業用インクジェット記録用紙に対して１．５ｇ／ｍ２以上４．０ｇ／ｍ２以下であり、且つＪＩＳ  Ｐ８１４０に準拠して求められる１０秒コッブサイズ度が１０ｇ／ｍ２以上１００ｇ／ｍ２以下であることを特徴とする非塗工紙タイプの産業用インクジェット記録用紙。
【請求項２】
産業用インクジェット記録用紙の、総パルプ含有量の３０質量％以上７０質量％以下がアカシア材由来のパルプであり、且つ灰分が産業用インクジェット記録用紙に対して１５質量％以上２５質量％以下である請求項１に記載の非塗工紙タイプの産業用インクジェット記録用紙。
【請求項３】
填料が、平均短径が０．２０μｍ以上０．４０μｍ以下且つ平均短径に対する平均長径の比（平均長径／平均短径）が３．０以上６．０以下である紡錘状軽質炭酸カルシウムである請求項１または請求項２に記載の非塗工紙タイプの産業用インクジェット記録用紙。
【請求項４】
産業用インクジェット記録用紙のＪＩＳ  Ｐ８１４０に準拠して求められる１０秒コッブサイズ度が２０ｇ／ｍ２以上６０ｇ／ｍ２以下である請求項１〜３のいずれかに記載の非塗工紙タイプの産業用インクジェット記録用紙。
【請求項５】
産業用インクジェット記録用紙の総パルプ含有量の１０質量％以上２０質量％以下が、ＪＩＳ  Ｐ８１２１に準拠して求められるカナダ標準ろ水度３００ｍｌ以上４８０ｍｌ以下且つＪＩＳ  Ｐ８２２６に準拠して求められる長さ加重平均繊維長１．３ｍｍ以上１．９ｍｍ以下である針葉樹パルプである請求項１〜４のいずれかに記載の非塗工紙タイプの産業用インクジェット記録用紙。
【発明の詳細な説明】
【技術分野】
【０００１】
本発明は、産業用インクジェット印刷機に使用するための非塗工紙タイプの産業用インクジェット記録用紙に関するものである。特に、オフセット印刷機にも適用することができる非塗工紙タイプの産業用インクジェット記録用紙に関するものである。
【背景技術】
【０００２】
インクジェット記録方式の技術が急速に進歩し、多数枚の商業印刷物を製造するための産業用または商業用の印刷機に、インクジェット記録方式を使用する産業用インクジェット印刷機が公知である（例えば、特許文献１および２、非特許文献１および２参照）。産業用インクジェット印刷機は、例えば、大日本スクリーン製造社のＴｒｕｅｐｒｅｓｓＪｅｔ、ミヤコシ社のＭＪＰシリーズ、コダック社のＰｒｏｓｐｅｒおよびＶＥＲＳＡＭＡＲＫ、富士フイルム社のＪｅｔＰｒｅｓｓなどの名称で販売されている。
【０００３】
このような産業用インクジェット印刷機は、印刷諸条件に依存するものの一般家庭向けおよびＳＯＨＯ向けインクジェットプリンター、並びに大判インクジェットプリンターに比べてカラー印刷速度が１０倍〜数十倍と速く、印刷速度が１５ｍ／分以上、より高速では６０ｍ／分を超える。このため、産業用インクジェット印刷機は、一般家庭向けおよびＳＯＨＯ向けインクジェットプリンターおよび大判インクジェットプリンターと区別される。
【０００４】
産業用インクジェット印刷機は、可変情報を取り扱うことができるためにオンデマンド印刷に適応することができる。例えば、特に、輪転方式の産業用インクジェット印刷機は、宛名書き印刷・顧客情報印刷・ナンバリング印刷・バーコード印刷などのオンデマンド印刷に利用される。印刷業者は、固定情報をグラビア印刷機、オフセット印刷機、活版印刷機、フレキソ印刷機、熱転写印刷機またはトナー印刷機など従来からの印刷機で印刷し、可変情報を産業用インクジェット印刷機で印刷する形態を採用する場合が多い。特に、印刷画質や製造コストの点からオフセット印刷機の使用が多い。
【０００５】
オフセット印刷機および産業用インクジェット印刷機に使用できる非塗工紙タイプの産業用インクジェット記録用紙として、カチオン性樹脂を含有する塗料を塗布してなるインクジェット記録シートにおいて、繊維配向角の絶対値が２．０度以上２０．０度以下、ＪＡＰＡＮ  ＴＡＰＰＩ紙パルプ試験方法Ｎｏ．５１に規定されるブリストー法による液体転移量が５．０ｍｌ／ｍ２以上で、ＪＩＳ  Ｐ  ８１２２に準拠するステキヒトサイズ度が１０秒以上５０秒以下に調整してなるインクジェット記録シートが公知である（例えば、特許文献３参照）。また、支持体に分子量が２００００以下であるアルキルアミン・エピハロヒドリン重縮合物および／またはアルキルアミン・アンモニア・エピハロヒドリン重縮合物を両面あたり１．０〜２．０ｇ／ｍ２付着させ、且つＪＩＳ  Ｐ８１４０に準拠する１０秒コッブサイズを１０〜３０ｇ／ｍ２とするインクジェット記録シートが公知である（例えば、特許文献４参照）。また、セルロースパルプと填料を主成分とし、灰分が１０〜３０質量％である支持体にカチオン性樹脂を両面あたり２．０ｇ／ｍ２以上付着させてなり、且つブリストー法によるぬれ時間０．２秒での吸水量が３０ｍｌ／ｍ２以上であるインクジェット記録シートが公知である（例えば、特許文献５参照）。
【先行技術文献】
【特許文献】
【０００６】
【特許文献１】特開２０１１−２５１２３１号公報
【特許文献２】特開２００５−０８８５２５号公報
【特許文献３】特開２００７−０９０７０９号公報
【特許文献４】特開２０００−２４７０１６号公報
【特許文献５】特開２００９−１８４２６１号公報
【非特許文献】
【０００７】
【非特許文献１】徳増路子著「Ｂ２判印刷本紙対応インクジェット印刷機」（「印刷雑誌」、印刷学会出版部発行、２０１０年８月号（Ｖｏｌ．９３）、２１頁〜２４頁）
【非特許文献２】宮城安利著「オフセット品質のインクジェット印刷機」（「印刷雑誌」、印刷学会出版部発行、２０１０年８月号（Ｖｏｌ．９３）、２５頁〜２９頁）
【発明の概要】
【発明が解決しようとする課題】
【０００８】
産業用インクジェット記録は、高速印刷でありながらカラー化、高画質化および高精細化に対応するために、インクの多色化、インクの色材の低濃度化およびインクの吐出量増加の傾向にある。特許文献３〜５に記載されるが如くのインクジェット記録シートでは、この傾向に十分対応できない場合があり、さらなる適性向上が求められている。特に、オフセット印刷機および産業用インクジェット印刷機の両方に適性を有する用紙が望まれている。
【０００９】
ここで、本発明の「オフセット印刷機の適性を有する」とは、印刷画像の画像濃度が高く（発色性）、印刷された画像が印刷された面の反対面から視認される程度が小さく（インク裏抜け抑制性）、ブランケットパイリングの発生が抑制され（耐ブランケットパイリング性）、枚葉機の場合はジャムが少ないまた輪転機の場合は紙切れが少ない（操業性）、という点に優れていることである。また、本発明の「産業用インクジェット印刷機の適性を有する」とは、印刷画像の画像濃度が高く（発色性）、印刷された画像が印刷された面の反対面から視認される程度が小さく（インク裏抜け抑制性）、印刷画像が水分に強く（耐水性）、印刷されたバーコードの読み取りエラーが少なく（バーコード読取性）、インク吸収性やインク定着性が良好となって印刷機のロール汚れや印刷面の汚れが少なく（耐汚れ性）、枚葉機の場合はジャムが少ないまた輪転機の場合は紙切れが少ない（操業性）、という点に優れていることである。
【００１０】
本発明の目的は、オフセット印刷機および産業用インクジェット印刷機の両方に適性を有する非塗工紙タイプの産業用インクジェット記録用紙を提供することである。
【課題を解決するための手段】
【００１１】
本発明者らは鋭意検討した結果、本発明の上記目的は、パルプ、填料およびインク定着向上剤を含有する非塗工紙タイプの産業用インクジェット記録用紙であって、産業用インクジェット記録用紙の、総パルプ含有量の１０質量％以上がアカシア材由来のパルプであり、灰分が産業用インクジェット記録用紙に対して５質量％以上３０質量％以下でありおよびインク定着向上剤の含有量が産業用インクジェット記録用紙に対して１．５ｇ／ｍ２以上４．０ｇ／ｍ２以下であり、且つＪＩＳ  Ｐ８１４０に準拠して求められる１０秒コッブサイズ度が１０ｇ／ｍ２以上１００ｇ／ｍ２以下であることを特徴とする非塗工紙タイプの産業用インクジェット記録用紙によって基本的に達成される。
【００１２】
また好ましくは、産業用インクジェット記録用紙の、総パルプ含有量３０質量％以上７０質量％以下がアカシア材由来のパルプであり、且つ灰分が産業用インクジェット記録用紙に対して１５質量％以上２５質量％以下である。
【００１３】
また好ましくは、填料が、平均短径が０．２０μｍ以上０．４０μｍ以下且つ平均短径に対する平均長径の比（平均長径／平均短径）が３．０以上６．０以下である紡錘状軽質炭酸カルシウムである。
【００１４】
また好ましくは、産業用インクジェット記録用紙のＪＩＳ  Ｐ８１４０に準拠して求められる１０秒コッブサイズ度が２０ｇ／ｍ２以上６０ｇ／ｍ２以下である。
【００１５】
また好ましくは、産業用インクジェット記録用紙の総パルプ含有量の１０質量％以上２０質量％以下が、ＪＩＳ  Ｐ８１２１に準拠して求められるカナダ標準ろ水度３００ｍｌ以上４８０ｍｌ以下且つＪＩＳ  Ｐ８２２６に準拠して求められる長さ加重平均繊維長１．３ｍｍ以上１．９ｍｍ以下である針葉樹パルプである。
【発明の効果】
【００１６】
本発明により、オフセット印刷機および産業用インクジェット印刷機の両方に適性を有する非塗工紙タイプの産業用インクジェット記録用紙を提供することができる。
【発明を実施するための形態】
【００１７】
以下、本発明の非塗工紙タイプの産業用インクジェット記録用紙（以下、単に「記録用紙」と記載する。）について詳細に説明する。本明細書中で使用される場合、「インクジェット印刷」とは、産業用インクジェット印刷機を使用して印刷することをいう。また、「非塗工紙タイプ」とは、印刷用紙の断面を電子顕微鏡によって拡大観察した際に、明確な塗工層を有しない記録用紙を指す。
【００１８】
産業用インクジェット印刷機には、用紙搬送の違いによって枚葉機と輪転機とがある。また搭載するインク種には、色材が染料である水性染料インクと色材が顔料である水性顔料インクとがある。本発明において、産業用インクジェット印刷機の用紙搬送またはインク種についてはいずれでも構わない。特に、本発明は、輪転機の産業用インクジェット印刷機に好適である。
【００１９】
本発明において、産業用インクジェット印刷機の印刷速度は、６０ｍ／分以上である。これ未満の印刷速度であってもインクジェット印刷が可能であるが、本発明の効果が顕著に認められる印刷速度は６０ｍ／分以上である。また、産業用という観点から生産性が重視され、生産性として６０ｍ／分以上が望まれる。枚葉機の場合は、印刷速度は、毎分当たりの印刷される用紙サイズから算出する。
【００２０】
印刷する画像に可変情報と固定情報が存在する場合は、固定情報の一部または全部をグラビア印刷機、オフセット印刷機、活版印刷機、フレキソ印刷機、熱転写印刷機またはトナー印刷機など従来からの印刷機を使用して印刷することが好ましい。特に、印刷画質や製造コストの点でオフセット印刷機が好ましい。従来からの印刷機は、産業用インクジェット印刷機を使用して印刷する前であっても後であっても構わない。
【００２１】
本発明において、従来からの印刷機は、例えば、グラビア印刷機、オフセット印刷機、活版印刷機、フレキソ印刷機、熱転写印刷機またはトナー印刷機である。グラビア印刷機は、画像が彫り込まれたロール状の版胴を介してインクを被印刷体に転写する方式の印刷機である。オフセット印刷機は、インクを一度ブランケットに移してから被印刷体に再び転移する間接印刷方式の印刷機である。活版印刷機は、凸版に付与されたインクを被印刷体に押しつけるように圧をかけて印刷する凸版印刷方式の印刷機である。フレキソ印刷機は、柔軟な弾性のある樹脂版を使用する凸版印刷方式の印刷機である。熱転写印刷機は、各色のインクリボンを使用する印刷機であって、熱によってインクリボンから色材を被印刷体に転写する方式の印刷機である。トナー印刷機は、帯電ドラムに付着したトナーを、静電気を利用して被印刷体にトナーを転写させる電子写真方式の印刷機である。
【００２２】
本発明の記録用紙は、パルプ、填料およびインク定着向上剤を含有する。
本発明において、記録用紙の総パルプ含有量の１０質量％以上がアカシア材由来のパルプである。アカシア材由来のパルプが１０質量％未満である場合は、オフセット印刷機および産業用インクジェット印刷機におけるインク裏抜け抑制性に劣る。
【００２３】
本発明において、記録用紙は、パルプの原材料としてアカシア材を有する。アカシア材の例としては、Ａ．ａｕｌａｃｏｃａｒｐａ、Ａ．ａｕｒｉｃｕｌｉｆｏｒｍｉｓ、Ａ．ｃｒａｓｓｉｃａｒｐａ、Ａ．ｄｅｃｕｒｒｅｎｓ、Ａ．ｈｏｌｏｓｅｒｉｃｅａ、Ａ．ｌｅｐｔｏｃａｒｐａ、Ａ．ｍａｉｄｅｎｉｉ，Ａ．ｍａｎｇｉｕｍ、Ａ．ｍｅｌａｎｏｘｙｌｏｎ、Ａ．ｎｅｒｉｉｆｏｌｉａ、Ａ．ｓｉｌｖｅｓｔｒｉｓ等やこれらの交雑種を挙げることができる。アカシア材由来のパルプによってインク裏抜け抑制性を得られる理由は定かではないが、アカシア材由来のパルプは繊維長が短く且つ繊維幅が小さいため、単位面積当たりのパルプ繊維本数が多くなって記録用紙の不透明度が増し、結果、インクが裏抜け抑制性が得られると考えられる。
【００２４】
本発明において、記録用紙は、アカシア材由来のパルプ以外に、ユーカリ材、ブナ材およびパイン材など由来の木材パルプ、さらにバガス、ケナフ、竹、麻、コットン、楮、三椏および雁皮など由来の非木材パルプを有することができる。木材パルプの例としては、広葉樹晒クラフトパルプ（ＬＢＫＰ）、針葉樹晒クラフトパルプ（ＮＢＫＰ）、広葉樹晒サルファイトパルプ（ＬＢＳＰ）、針葉樹晒サルファイトパルプ（ＮＢＳＰ）等の化学パルプ、砕木パルプ（ＧＰ）、ケミグランドパルプ（ＣＧＰ）、サーモメカニカルパルプ（ＴＭＰ）、ケミサーモメカニカルパルプ（ＣＴＭＰ）、晒ケミサーモメカニカルパルプ（ＢＣＴＭＰ）等の機械パルプ、古紙パルプ（ＤＩＰ）を挙げることができる。これらのパルプは適宜組み合わせて用いることができる。
【００２５】
本発明において、好ましくは、記録用紙の総パルプ含有量の３０質量％以上７０質量％以下がアカシア材由来のパルプである。この範囲であることによって、オフセット印刷機および産業用インクジェット印刷機における発色性が良化する。また、好ましくは、アカシア材由来のパルプに加えて、総パルプ含有量に対して１０質量％以上２０質量％以下が、ＪＩＳ  Ｐ８１２１に準拠して求められるカナダ標準ろ水度３００ｍｌ以上４８０ｍｌ以下且つＪＩＳ  Ｐ８２２６に準拠して求められる長さ加重平均繊維長１．３ｍｍ以上１．９ｍｍ以下である針葉樹パルプである。これによって、オフセット印刷機における発色性、インク裏抜け抑制性、並びに産業用インクジェット印刷機における発色性、インク裏抜け抑制性、耐水性および耐汚れ性を損なうことなく、オフセット印刷機における耐ブランケットパイリング性および操業性、並びに産業用インクジェット印刷機における操業性が良化する。このような針葉樹パルプは従来公知の各種叩解装置を制御することによって得ることができる。
【００２６】
本発明の１０秒コッブサイズ度は、ＪＩＳ  Ｐ８１４０に準拠し、記録用紙と測定溶媒との接触時間を１０秒とした吸水度試験方法（コッブ法）による測定値である。本発明において、記録用紙の１０秒コッブサイズ度は１０ｇ／ｍ２以上１００ｇ／ｍ２以下である。１０秒コッブサイズ度が１０ｇ／ｍ２未満の場合は、産業用インクジェット印刷機におけるバーコード読取性や耐汚れ性に主に劣る。１０秒コッブサイズ度が１００ｇ／ｍ２を超える場合は、産業用インクジェット印刷機におけるインク裏抜け抑制性やバーコード読取性に主に劣る。産業用インクジェット印刷機における耐水性、耐汚れ性およびバーコード読取性の点で、１０秒コッブサイズ度は２０ｇ／ｍ２以上６０ｇ／ｍ２以下が、より好ましい。１０秒コッブサイズ度は、製紙分野で従来公知の方法によって制御することができる。例えば、内添サイズ剤を添加する方法、表面サイズ剤を付与する方法などを挙げることができる。１５質量％以上の高灰分時には、ポリアルキレンポリアミン・脂肪酸・エピクロルヒドリン重縮合物を成分とする嵩高剤を内添サイズ剤として、単独あるいは従来公知の内添サイズ剤と併用することで、１０秒コッブサイズ度が調整しやすくなる。
【００２７】
本発明において、灰分はＪＩＳ  Ｐ８２５１に規定された方法を用いて測定される値である。記録用紙の灰分は記録用紙に対して５質量％以上３０質量％以下である。灰分は填料の含有量の増減によりコントロールすることができる。灰分が５質量％未満の場合は、オフセット印刷機および産業用インクジェット印刷における発色性やインク裏抜け抑制性に劣る。また、灰分が３０質量％を超える場合は、オフセット印刷機および産業用インクジェット印刷機における操業性に主に劣る。灰分は、主に発色性の点で、記録用紙に対して１５質量％以上２５質量％以下が好ましい。
【００２８】
本発明において、填料は、従来公知の顔料である。顔料の例としては、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、珪藻土、アルミナ、リトポン、ゼオライト、炭酸マグネシウム、水酸化マグネシウム等の無機顔料を挙げることができる。さらに、スチレン系プラスチックピグメント、アクリル系プラスチックピグメント、ポリエチレン、マイクロカプセル、尿素樹脂、メラミン樹脂等の有機顔料を挙げることができる。また、これらを複数種組み合わせて含有することができる。
【００２９】
本発明において、填料は、平均短径が０．２０μｍ以上０．４０μｍ以下且つ平均短径に対する平均長径の比（平均長径／平均短径）が３．０以上６．０以下である紡錘状軽質炭酸カルシウムが好ましい。このような形状を満足する紡錘状軽質炭酸カルシウムを填料に用いることによって、記録用紙の不透明度がさらに向上し、より優れたインク裏抜け抑制性を得ることができる。なお、紡錘状軽質炭酸カルシウムとは一次粒子径の形状が紡錘状であることを意味する。また、かかる紡錘状軽質炭酸カルシウムは、凝集粒子の有無または形状について特に限定されない。
【００３０】
軽質炭酸カルシウムの製造方法の例としては、炭酸ガス化合法または可溶性塩反応法などが挙げられる。炭酸ガス化合法とは、石灰石を焼成して得られる生石灰を水に溶かして石灰乳とし、石灰乳に炭酸ガスを反応させて軽質炭酸カルシウムを生成する方法である。可溶性塩反応法とは、石灰乳に塩化カルシウム溶液と炭酸ソーダとを反応させ軽質炭酸カルシウムを生成する方法である。反応条件等によって、軽質炭酸カルシウムの結晶系・大きさ・形状を調整することができる。軽質炭酸カルシウムの結晶系としては、カルサイト系結晶またはアラゴナイト系結晶などがある。カルサイト系結晶は、形状が通常、紡錘状または立方状（キュービック状または団子状）である。アラゴナイト系結晶は、形状が通常、柱状あるいは針状である。紡錘状とは、円柱状粒子から両端に行くに従って次第に細くなり中央部分が太くなっている形状である。紡錘状は、例えば、ラグビーボールのような形をなしている。ここで、長径は、次第に細くなっている両端間の長さである。短径は、最も太くなっている部分の外周を円周としたときの円の直径である。
【００３１】
本発明において、軽質炭酸カルシウムの一次粒子の形状、平均短径および平均長径は、走査型電子顕微鏡写真から画像解析することによって求めることができる。一次粒子の平均短径および平均長径は、走査型電子顕微鏡を用いて撮影される電子顕微鏡写真から、撮影された画像から確認できる任意の１００個の一次粒子を実測し算出することができる。
【００３２】
本発明において、記録用紙はインク定着向上剤を含有する。インク定着向上剤は、水に溶解したとき解離してカチオン性を呈する１級〜３級アミン若しくは４級アンモニウム塩、または多価陽イオン塩である。
【００３３】
水に溶解したとき解離してカチオン性を呈する１級〜３級アミンまたは４級アンモニウム塩の例としては、ジメチルアミン・エピブロモヒドリン重縮合物、ジメチルアミン・エピヨードヒドリン重縮合物、ジメチルアミン・エピクロルヒドリン重縮合物、ジエチルアミン・エピブロモヒドリン重縮合物、ジエチルアミン・エピヨードヒドリン重縮合物、ジエチルアミン・エピクロルヒドリン重縮合物等のようなアミン類とエピハロヒドリン類とを重縮合させて得られる樹脂、ジエチレントリアミン、トリエチレンテトラミン等のポリアミン類、ポリビニルアミン共重合物、ジアリルアミン・アクリルアミド共重合物、ジメチルジアリルアンモニウムクロライド樹脂、ポリエチレンイミンの４級アンモニウム塩誘導体を挙げることができる。また、これらを複数種組み合わせて含有することができる。本発明の効果の点で、アミン類とエピハロヒドリン類とを重縮合させて得られる樹脂が好ましく、商業的入手し易さからジメチルアミン・エピクロルヒドリン重縮合物が最も好ましい。
【００３４】
多価陽イオン塩は水溶性の多価陽イオン塩であり、具体的には２０℃の水に１質量％以上溶解することができる多価陽イオン塩をいう。多価陽イオンの例としては、マグネシウム、カルシウム、ストロンチウム、バリウム、ニッケル、亜鉛、銅、鉄、コバルト、スズ、マンガンなどの二価陽イオン、アルミニウムイオン、鉄、クロムなどの三価陽イオン、またはチタン、ジルコニウムなどの四価陽イオン、並びにそれらの錯イオンを挙げることができる。多価陽イオンと塩を形成する陰イオンは、無機酸および有機酸のいずれでもよく、特に限定されない。無機酸の例としては、塩酸、硝酸、リン酸、硫酸、ホウ酸、フッ化水素酸などを挙げることができる。有機酸の例として、ギ酸、酢酸、乳酸、クエン酸、シュウ酸、コハク酸、有機スルホン酸などが挙げることができる。また、これらを複数種組み合わせて含有することができる。但し、サイズ剤の定着剤として製紙分野で従来から使用される硫酸バンドは除く。本発明の効果の点で、カルシウム塩が好ましい。
【００３５】
記録用紙中のインク定着向上剤の含有量は、記録用紙に対して１．５ｇ／ｍ２以上４．０ｇ／ｍ２以下である。インク定着向上剤の含有量が１．５ｇ／ｍ２未満の場合は、水性染料インクを用いる産業用インクジェット印刷機における耐水性およびバーコード読取性、並びに水性顔料インクを用いる産業用インクジェット印刷機における発色性およびバーコード読取性に劣る。また、インク定着向上剤の含有量が４．０ｇ／ｍ２を超える場合は、主にバーコード読取性に劣る。
【００３６】
本発明において、記録用紙は、パルプ、填料およびインク定着向上剤以外に、その他の材料として従来公知の添加剤を有することができる。添加剤の例としては、紙力増強剤、顔料分散剤、増粘剤、サイズ剤、流動性改良剤、消泡剤、抑泡剤、離型剤、発泡剤、浸透剤、着色染料、着色顔料、蛍光染料、紫外線吸収剤、酸化防止剤、防腐剤、防バイ剤等を挙げることができる。
【００３７】
本発明において、記録用紙を製造する方法としては、（１）パルプ、填料およびインク定着向上剤、さらに必要に応じて各種添加剤を有する紙料を抄造して製造する方法、（２）パルプおよび填料、さらに必要に応じて各種添加剤を有する紙料を抄造し、得られる抄造紙に、サイズプレス等の従来公知の塗工装置によってインク定着向上剤を付与して製造する方法、などを挙げることができる。抄造には従来公知の抄紙機を用いることができる。抄紙機の例としては、長網抄紙機、ツインワイヤー抄紙機、コンビネーション抄紙機、円網抄紙機、ヤンキー抄紙機等を挙げることができる。本発明において、インク定着向上剤のより少ない含有量で効果が得られ易い点から（２）の方法が好ましい。
【００３８】
上記（２）の方法における従来公知の塗工装置の例としては、サイズプレス、ゲートロールコーター、フィルムトランスファーコーター、ブレードコーター、ロッドコーター、エアーナイフコーター、カーテンコーター等を挙げることができる。製造コストの点から、特に、抄紙機に設置されているサイズプレス、ゲートロールコーター、フィルムトランスファーコーターを用いてオンマシンでインク定着向上剤を抄造紙に付与する方法が好ましい。
【実施例】
【００３９】
以下に、本発明の実施例を挙げて説明するが、本発明はこれらの実施例に限定されるものではない。なお、特に断りのない限り、配合量および付着量に関する数値は乾燥固形分量あるいは実質成分量を表す。
【００４０】
（パルプ原料１の調製）
ユーカリ材チップ９０質量％／アカシア材チップ１０質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料１を得た。このときの、長さ加重平均繊維長は０．７４ｍｍであった。
【００４１】
（パルプ原料２の調製）
ユーカリ材チップ７２質量％／アカシア材チップ２８質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料２を得た。このときの、長さ加重平均繊維長は０．７３ｍｍであった。
【００４２】
（パルプ原料３の調製）
ユーカリ材チップ７０質量％／アカシア材チップ３０質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料３を得た。このときの、長さ加重平均繊維長は０．７２ｍｍであった。
【００４３】
（パルプ原料４の調製）
ユーカリ材チップ３０質量％／アカシア材チップ７０質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料４を得た。このときの、長さ加重平均繊維長は０．６９ｍｍであった。
【００４４】
（パルプ原料５の調製）
ユーカリ材チップ２８質量％／アカシア材チップ７２質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料５を得た。このときの、長さ加重平均繊維長は０．６８ｍｍであった。
【００４５】
（パルプ原料６の調製）
ユーカリ材チップ６７．４質量％／アカシア材チップ３２．６質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料６を得た。このときの、長さ加重平均繊維長は０．７１ｍｍであった。
【００４６】
（パルプ原料７の調製）
ユーカリ材チップ６７質量％／アカシア材チップ３３質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料７を得た。このときの、長さ加重平均繊維長は０．７１ｍｍであった。
【００４７】
（パルプ原料８の調製）
ユーカリ材チップ６２．５質量％／アカシア材チップ３７．５質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料８を得た。このときの、長さ加重平均繊維長は０．６９ｍｍであった。
【００４８】
（パルプ原料９の調製）
ユーカリ材チップ６１．５質量％／アカシア材チップ３８．５質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料９を得た。このときの、長さ加重平均繊維長は０．６８ｍｍであった。
【００４９】
（パルプ原料１０の調製）
ユーカリ材チップ１００質量％からなる広葉樹チップをクラフト蒸解した漂白クラフトパルプをダブルディスクリファイナー（刃幅１．０ｍｍ、溝幅２．０ｍｍ、刃高４．０ｍｍ）にて処理を行い、カナダ標準ろ水度が４００ｍｌのパルプ原料１０を得た。このときの、長さ加重平均繊維長は０．７６ｍｍであった。
【００５０】
（パルプ原料１１の調製）
パイン材チップ１００質量％からなる針葉樹チップをクラフト蒸解した漂白クラフトパルプをダブルディスクリファイナー（刃幅１．８ｍｍ、溝幅５．０ｍｍ、刃高５．０ｍｍ）にて処理を行い、長さ加重平均繊維長を１．３ｍｍに調整したパルプ原料１１を得た。このときのカナダ標準ろ水度は３００ｍｌであった。
【００５１】
（パルプ原料１２の調製）
パイン材チップ１００質量％からなる針葉樹チップをクラフト蒸解した漂白クラフトパルプをダブルディスクリファイナー（刃幅３ｍｍ、溝幅３．５ｍｍ、刃高６．０ｍｍ）にて処理を行い、長さ加重平均繊維長を２．１ｍｍに調整したパルプ原料１２を得た。このときのカナダ標準ろ水度は４８０ｍｌであった。
【００５２】
（パルプ原料１３の調製）
パイン材チップ１００質量％からなる針葉樹チップをクラフト蒸解した漂白クラフトパルプをダブルディスクリファイナー（刃幅１．８ｍｍ、溝幅５．０ｍｍ、刃高５．０ｍｍ）にて処理を行い、長さ加重平均繊維長を１．９ｍｍに調整したパルプ原料１３を得た。このときのカナダ標準ろ水度は４８０ｍｌであった。
【００５３】
（パルプ原料１４の調製）
パイン材チップ１００質量％からなる針葉樹チップをクラフト蒸解した漂白クラフトパルプをダブルディスクリファイナー（刃幅１．８ｍｍ、溝幅５．０ｍｍ、刃高５．０ｍｍ）にて処理を行い、長さ加重平均繊維長を１．２ｍｍに調整したパルプ原料１４を得た。このときのカナダ標準ろ水度は２８０ｍｌであった。
【００５４】
（実施例１）
パルプ原料１の１００質量部からなるパルプスラリーに、填料として紡錘状軽質炭酸カルシウム（平均短径０．５０μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．１２質量部、歩留まり剤（両性アクリル樹脂、商品名：ポリテンション１００１、荒川化学工業社製）０．００８質量部を添加して、長網抄紙機で抄造し、サイズプレス装置で両面あたり、リン酸エステル化澱粉を２．７ｇ／ｍ２およびインク定着向上剤（ジメチルアミン・エピクロルヒドリン重縮合物、商品名：ジェットフィックス３６Ｎ、里田化工社製）を１．８ｇ／ｍ２付着させ、乾燥し、マシンカレンダー処理をして坪量８０ｇ／ｍ２、密度０．８ｇ／ｃｍ３の実施例１の記録用紙を作製した。このとき、１０秒コッブサイズ度は１５ｇ／ｍ２、灰分は１０質量％であった。
【００５５】
（実施例２）
填料として紡錘状軽質炭酸カルシウム（平均短径０．５０μｍおよび平均長径／平均短径が４．５）１０質量部、インク定着向上剤（ジメチルアミン・エピクロルヒドリン重縮合物、商品名：ジェットフィックス３６Ｎ、里田化工社製）を両面あたり１．５ｇ／ｍ２付着とする以外は実施例１と同様にして、実施例２の記録用紙を作製した。このとき、１０秒コッブサイズ度は１０ｇ／ｍ２、灰分は５質量％であった。
【００５６】
（実施例３）
填料として紡錘状軽質炭酸カルシウム（平均短径０．５０μｍおよび平均長径／平均短径が４．５）５０質量部、内添サイズ剤（アルキルケテンダイマー型サイズ剤、商品名：サイズパインＫ９０３、荒川化学工業社製）０．３３質量部、インク定着向上剤（ジメチルアミン・エピクロルヒドリン重縮合物、商品名：ジェットフィックス３６Ｎ、里田化工社製）を両面あたり４．０ｇ／ｍ２付着とする以外は実施例１と同様にして、実施例３の記録用紙を作製した。このとき、１０秒コッブサイズ度は１００ｇ／ｍ２、灰分は３０質量％であった。
【００５７】
（実施例４）
パルプ原料２とする以外は実施例１と同様にして、実施例４の記録用紙を作製した。このとき、１０秒コッブサイズ度は１５ｇ／ｍ２、灰分は１０質量％であった。
【００５８】
（実施例５）
パルプ原料３とする以外は実施例１と同様にして、実施例５の記録用紙を作製した。このとき、１０秒コッブサイズ度は１６ｇ／ｍ２、灰分は１０質量％であった。
【００５９】
（実施例６）
パルプ原料４とする以外は実施例１と同様にして、実施例６の記録用紙を作製した。このとき、１０秒コッブサイズ度は１５ｇ／ｍ２、灰分は１０質量％であった。
【００６０】
（実施例７）
パルプ原料５とする以外は実施例１と同様にして、実施例７の記録用紙を作製した。このとき、１０秒コッブサイズ度は１７ｇ／ｍ２、灰分は１０質量％であった。
【００６１】
（実施例８）
パルプ原料３の１００質量部からなるパルプスラリーに、填料として紡錘状軽質炭酸カルシウム（平均短径０．５０μｍおよび平均長径／平均短径が４．５）２７質量部とする以外は実施例１と同様にして、実施例８の記録用紙を作製した。このとき、１０秒コッブサイズ度は６２ｇ／ｍ２、灰分は１４質量％であった。
【００６２】
（実施例９）
填料として紡錘状軽質炭酸カルシウム（平均短径０．５０μｍおよび平均長径／平均短径が４．５）を３０質量部とする以外は実施例８と同様にして、実施例９の記録用紙を作製した。このとき、１０秒コッブサイズ度は６５ｇ／ｍ２、灰分は１５質量％であった。
【００６３】
（実施例１０）
パルプ原料４、填料として紡錘状軽質炭酸カルシウム（平均短径０．５０μｍおよび平均長径／平均短径が４．５）４４質量部、内添サイズ剤（アルキルケテンダイマー型サイズ剤、商品名：サイズパインＫ９０３、荒川化学工業社製）０．２５質量部とする以外は実施例１と同様にして、実施例１０の記録用紙を作製した。このとき、１０秒コッブサイズ度は９４ｇ／ｍ２、灰分は２５質量％であった。
【００６４】
（実施例１１）
填料として紡錘状軽質炭酸カルシウム（平均短径０．５０μｍおよび平均長径／平均短径が４．５）を４６質量部、内添サイズ剤（アルキルケテンダイマー型サイズ剤、商品名：サイズパインＫ９０３、荒川化学工業社製）０．３質量部とする以外は実施例１０と同様にして、実施例１１の記録用紙を作製した。このとき、１０秒コッブサイズ度は９８ｇ／ｍ２、灰分は２６質量％であった。
【００６５】
（実施例１２）
填料として紡錘状軽質炭酸カルシウム（平均短径０．１５μｍおよび平均長径／平均短径が４．０）とする以外は実施例９と同様にして、実施例１２の記録用紙を作製した。このとき、１０秒コッブサイズ度は７０ｇ／ｍ２、灰分は１５質量％であった。
【００６６】
（実施例１３）
填料として紡錘状軽質炭酸カルシウム（平均短径０．２０μｍおよび平均長径／平均短径が６．５）とする以外は実施例９と同様にして、実施例１３の記録用紙を作製した。このとき、１０秒コッブサイズ度は６４ｇ／ｍ２、灰分は１５質量％であった。
【００６７】
（実施例１４）
填料として紡錘状軽質炭酸カルシウム（平均短径０．２０μｍおよび平均長径／平均短径が６．０）とする以外は実施例９と同様にして、実施例１４の記録用紙を作製した。このとき、１０秒コッブサイズ度は６８ｇ／ｍ２、灰分は１５質量％であった。
【００６８】
（実施例１５）
填料として紡錘状軽質炭酸カルシウム（平均短径０．２０μｍおよび平均長径／平均短径が３．０）とする以外は実施例９と同様にして、実施例１５の記録用紙を作製した。このとき、１０秒コッブサイズ度は７１ｇ／ｍ２、灰分は１５質量％であった。
【００６９】
（実施例１６）
填料として紡錘状軽質炭酸カルシウム（平均短径０．４０μｍおよび平均長径／平均短径が３．０）とする以外は実施例９と同様にして、実施例１６の記録用紙を作製した。このとき、１０秒コッブサイズ度は６８ｇ／ｍ２、灰分は１５質量％であった。
【００７０】
（実施例１７）
填料として紡錘状軽質炭酸カルシウム（平均短径０．４０μｍおよび平均長径／平均短径が６．０）とする以外は実施例９と同様にして、実施例１７の記録用紙を作製した。このとき、１０秒コッブサイズ度は６３ｇ／ｍ２、灰分は１５質量％であった。
【００７１】
（実施例１８）
填料として紡錘状軽質炭酸カルシウム（平均短径０．４５μｍおよび平均長径／平均短径が５．５）とする以外は実施例９と同様にして、実施例１８の記録用紙を作製した。このとき、１０秒コッブサイズ度は６６ｇ／ｍ２、灰分は１５質量％であった。
【００７２】
（実施例１９）
填料として紡錘状軽質炭酸カルシウム（平均短径０．４０μｍおよび平均長径／平均短径が２．７）とする以外は実施例９と同様にして、実施例１９の記録用紙を作製した。このとき、１０秒コッブサイズ度は６９ｇ／ｍ２、灰分は１５質量％であった。
【００７３】
（実施例２０）
填料として柱状軽質炭酸カルシウム（平均短径０．３０μｍおよび平均長径／平均短径が５．５）とする以外は実施例９と同様にして、実施例２０の記録用紙を作製した。このとき、１０秒コッブサイズ度は７０ｇ／ｍ２、灰分は１５質量％であった。
【００７４】
（実施例２１）
填料として立方状軽質炭酸カルシウム（平均粒子径０．３０μｍ）とする以外は実施例９と同様にして、実施例２１の記録用紙を作製した。このとき、１０秒コッブサイズ度は７０ｇ／ｍ２、灰分は１５質量％であった。
【００７５】
（実施例２２）
填料として重質炭酸カルシウム（平均粒子径０．３０μｍ）とする以外は実施例９と同様にして、実施例２２の記録用紙を作製した。このとき、１０秒コッブサイズ度は７５ｇ／ｍ２、灰分は１５質量％であった。
【００７６】
（実施例２３）
パルプ原料３の１００質量部からなるパルプスラリーに、填料として紡錘状軽質炭酸カルシウム（平均短径０．３０μｍおよび平均長径／平均短径が４．５）３８質量部、嵩高剤（商品名：サイズパインＤＬ−１５、荒川化学工業社製）０．３質量部、両性澱粉０．８質量部、硫酸バンド０．８質量部、内添サイズ剤（アルキルケテンダイマー型サイズ剤、商品名：サイズパインＫ９０３、荒川化学工業社製）０．１２質量部、歩留まり剤（両性アクリル樹脂、商品名：ポリテンション１００１、荒川化学工業社製）０．００８質量部を添加して、長網抄紙機で抄造し、サイズプレス装置で両面あたり、リン酸エステル化澱粉を２．７ｇ／ｍ２およびインク定着向上剤（ジメチルアミン・エピクロルヒドリン重縮合物、商品名：ジェットフィックス３６Ｎ、里田化工社製）を１．８ｇ／ｍ２付着させ、マシンカレンダー処理をして坪量８０ｇ／ｍ２、密度０．８ｇ／ｃｍ３の実施例２３の記録用紙を作製した。このとき、１０秒コッブサイズ度は１８ｇ／ｍ２、灰分は２０質量％であった。
【００７７】
（実施例２４）
嵩高剤（商品名：サイズパインＤＬ−１５、荒川化学工業社製）０．２７質量部とする以外は、実施例２３と同様にして、実施例２４の記録用紙を作製した。このとき、１０秒コッブサイズ度は２０ｇ／ｍ２、灰分は２０質量％であった。
【００７８】
（実施例２５）
嵩高剤（商品名：サイズパインＤＬ−１５、荒川化学工業社製）０．１質量部とする以外は、実施例２３と同様にして、実施例２５の記録用紙を作製した。このとき、１０秒コッブサイズ度は６０ｇ／ｍ２、灰分は２０質量％であった。
【００７９】
（実施例２６）
嵩高剤（商品名：サイズパインＤＬ−１５、荒川化学工業社製）０．０５質量部とする以外は、実施例２３と同様にして、実施例２６の記録用紙を作製した。このとき、１０秒コッブサイズ度は６２ｇ／ｍ２、灰分は２０質量％であった。
【００８０】
（実施例２７）
パルプ原料６：９２質量％／パルプ原料１１：８質量％の１００質量部からなるパルプスラリーに、填料として紡錘状軽質炭酸カルシウム（平均短径０．３０μｍおよび平均長径／平均短径が４．５）３８質量部、嵩高剤（商品名：サイズパインＤＬ−１５、荒川化学工業社製）０．１５質量部、両性澱粉０．８質量部、硫酸バンド０．８質量部、内添サイズ剤（アルキルケテンダイマー型サイズ剤、商品名：サイズパインＫ９０３、荒川化学工業社製）０．１２質量部、歩留まり剤（両性アクリル樹脂、商品名：ポリテンション１００１、荒川化学工業社製）０．００８質量部を添加して、長網抄紙機で抄造し、サイズプレス装置で、リン酸エステル化澱粉を固形分として２．７ｇ／ｍ２およびインク定着向上剤（ジメチルアミン・エピクロルヒドリン重縮合物、商品名：ジェットフィックス３６Ｎ、里田化工社製）を１．８ｇ／ｍ２付着させ、マシンカレンダー処理をして坪量８０ｇ／ｍ２、密度０．８ｇ／ｃｍ３の実施例２７の記録用紙を作製した。このとき、１０秒コッブサイズ度は４０ｇ／ｍ２、灰分は２０質量％であった。
【００８１】
（実施例２８）
パルプ原料７：９０質量％／パルプ原料１２：１０質量％の１００質量部からなるパルプスラリーとする以外は、実施例２７と同様にして、実施例２８の記録用紙を作製した。このとき、１０秒コッブサイズ度は５０ｇ／ｍ２、灰分は２０質量％であった。
【００８２】
（実施例２９）
パルプ原料７：９０質量％／パルプ原料１１：１０質量％の１００質量部からなるパルプスラリーとする以外は、実施例２７と同様にして、実施例２９の記録用紙を作製した。このとき、１０秒コッブサイズ度は４１ｇ／ｍ２、灰分は２０質量％であった。
【００８３】
（実施例３０）
パルプ原料７：９０質量％／パルプ原料１３：１０質量％の１００質量部からなるパルプスラリーとする以外は、実施例２７と同様にして、実施例３０の記録用紙を作製した。このとき、１０秒コッブサイズ度は４９ｇ／ｍ２、灰分は２０質量％であった。
【００８４】
（実施例３１）
パルプ原料８：８０質量％／パルプ原料１１：２０質量％の１００質量部からなるパルプスラリーとする以外は、実施例２７と同様にして、実施例３１の記録用紙を作製した。このとき、１０秒コッブサイズ度は４１ｇ／ｍ２、灰分は２０質量％であった。
【００８５】
（実施例３２）
パルプ原料８：８０質量％／パルプ原料１３：２０質量％の１００質量部からなるパルプスラリーとする以外は、実施例２７と同様にして、実施例３２の記録用紙を作製した。このとき、１０秒コッブサイズ度は４５ｇ／ｍ２、灰分は２０質量％であった。
【００８６】
（実施例３３）
パルプ原料８：８０質量％／パルプ原料１４：２０質量％の１００質量部からなるパルプスラリーとする以外は、実施例２７と同様にして、実施例３３の記録用紙を作製した。このとき、１０秒コッブサイズ度は３９ｇ／ｍ２、灰分は２０質量％であった。
【００８７】
（実施例３４）
パルプ原料９：７８質量％／パルプ原料１３：２２質量％の１００質量部からなるパルプスラリーとする以外は、実施例２７と同様にして、実施例３４の記録用紙を作製した。このとき、１０秒コッブサイズ度は４８ｇ／ｍ２、灰分は２０質量％であった。
【００８８】
（比較例１）
パルプ原料１０の１００質量部からなるパルプスラリーとする以外は、実施例１と同様にして、比較例１の記録用紙を作製した。このとき、１０秒コッブサイズ度は１７ｇ／ｍ２、灰分は１０質量％であった。
【００８９】
（比較例２）
インク定着向上剤（ジメチルアミン・エピクロルヒドリン重縮合物、商品名：ジェットフィックス３６Ｎ、里田化工社製）を両面あたり１．３ｇ／ｍ２付着させる以外は、実施例１と同様にして、比較例２の記録用紙を作製した。このとき、１０秒コッブサイズ度は１５ｇ／ｍ２、灰分は１０質量％であった。
【００９０】
（比較例３）
インク定着向上剤（ジメチルアミン・エピクロルヒドリン重縮合物、商品名：ジェットフィックス３６Ｎ、里田化工社製）を両面あたり４．３ｇ／ｍ２とすること以外は、実施例１と同様にして、比較例３の記録用紙を作製した。このとき、１０秒コッブサイズ度は１９ｇ／ｍ２、灰分は１０質量％であった。
【００９１】
（比較例４）
填料として紡錘状軽質炭酸カルシウム（平均短径０．５０μｍおよび平均長径／平均短径が４．５）を８質量部とすること以外は、実施例１と同様にして、比較例４の記録用紙を作製した。このとき、１０秒コッブサイズ度は１２ｇ／ｍ２、灰分は３質量％であった。
【００９２】
（比較例５）
填料として紡錘状軽質炭酸カルシウム（平均短径０．５０μｍおよび平均長径／平均短径が４．５）を５８質量部とすること以外は、実施例１と同様にして、比較例５の記録用紙を作製した。このとき、１０秒コッブサイズ度は９０ｇ／ｍ２、灰分は３３質量％であった。
【００９３】
（比較例６）
内添サイズ剤（アルキルケテンダイマー型サイズ剤、商品名：サイズパインＫ９０３、荒川化学工業社製）０．０２質量部とすること以外は、実施例１と同様にして、比較例６の記録用紙を作製した。このとき、１０秒コッブサイズ度は１０５ｇ／ｍ２、灰分は１０質量％であった。
【００９４】
（比較例７）
内添サイズ剤（アルキルケテンダイマー型サイズ剤、商品名：サイズパインＫ９０３、荒川化学工業社製）０．１５質量部とすること以外は、実施例１と同様にして、比較例７の記録用紙を作製した。このとき、１０秒コッブサイズ度は８ｇ／ｍ２、灰分は１０質量％であった。
【００９５】
＜オフセット印刷機における発色性、インク裏抜け抑制性および耐ブランケットパイリング性の評価＞
ミヤコシ社製オフセットフォーム輪転機で、印刷速度：１５０ｍ／分、使用インク：Ｔ＆Ｋ  ＴＯＫＡ  ＵＶベストキュア墨および金赤、ＵＶ照射量：８ｋＷ２基の条件で６０００ｍの印刷を行い、印刷サンプルの印刷画像部の色濃度、印刷画像のインク裏抜け状態および印刷後ブランケットパイリングの発生状況について各々目視により官能評価した。本発明において、オフセット印刷機に対する発色性、インク裏抜け抑制性および耐ブランケットパイリング性が良好である記録用紙は、△〜◎の評価である。
◎：極めて良好。
○：良好。
△：実用上問題ない範囲。
×：不良。
【００９６】
＜オフセット印刷機における操業性の評価＞
オフセット印刷機において、ミヤコシ社製オフセットフォーム輪転機で、印刷速度１５０ｍ／分、使用インク：Ｔ＆Ｋ  ＴＯＫＡ  ＵＶベストキュア墨および金赤、ＵＶ照射量：８ｋＷ２基の条件で、巻き長さ６０００ｍのロールに印刷を行った。１０ロール印刷を行い、紙切れ回数によって評価した。本発明において、オフセット印刷機における操業性が良好である記録用紙は、△〜◎の評価である。
◎：１０ロールとも紙切れがなく操業性に極めて優れる。
○：１０ロール中、紙切れが１回であり、操業性に優れる。
△：１０ロール中、紙切れが２回であり、操業性に問題ない。
×：１０ロール中、紙切れが３回以上あり、操業性に問題あり。
【００９７】
＜産業用インクジェット印刷機における発色性の評価＞
水性染料インクについては、ミヤコシ社製産業用インクジェット印刷機ＭＪＰ２０Ｃを用い、評価画像を１５０ｍ／分で６０００ｍ印刷した。水性顔料インクについては、コダック社製産業用インクジェット印刷機Ｐｒｏｓｐｅｒ  ５０００ＸＬ  Ｐｒｅｓｓを用い、評価画像を７５ｍ／分で６０００ｍ印刷した。ブラック、シアン、マゼンタ、イエローの各単色およびブラックを除く他の３色インクでの２重色（レッド、グリーン、ブルー）の計７色のベタパターンを、２ｃｍ×２ｃｍ四方で横一列に隙間なく並べて記録するという方法で印刷を行った。各色ベタ印刷画像部分の色濃度を目視により官能評価した。本発明において、発色性に優れる記録用紙は、△〜◎の評価である。
◎：色濃度および色鮮やかさが共に良好である。
○：色濃度または色鮮やかさのいずれかが「◎」より劣るが、良好である。
△：色濃度および色鮮やかさが実用的に問題ないレベルである。
×：色濃度または色鮮やかさのいずれかが「△」より劣り、実用上問題である。
【００９８】
＜産業用インクジェット印刷機におけるインク裏抜け抑制性の評価＞
水性染料インクについては、ミヤコシ社製産業用インクジェット印刷機ＭＪＰ２０Ｃを用い、評価画像を１５０ｍ／分で６０００ｍ印刷した。水性顔料インクについては、コダック社製産業用インクジェット印刷機Ｐｒｏｓｐｅｒ  ５０００ＸＬ  Ｐｒｅｓｓを用い、評価画像を７５ｍ／分で６０００ｍ印刷した。ブラックのベタ印刷パターンを１０ｃｍ×１０ｃｍ四方で記録するという方法で印刷を行った。印刷画像のインク裏抜け状態について、目視により官能評価した。本発明において、産業用インクジェット印刷機に対するインク裏抜け抑制性が良好である記録用紙は、△〜◎の評価である。
◎：極めて良好。
○：良好。
△：実用上問題ない範囲。
×：不良。
【００９９】
＜産業用インクジェット印刷機における耐水性の評価＞
水性染料インクについてはミヤコシ社製産業用インクジェット印刷機ＭＪＰ２０Ｃを用い、印刷速度１５０ｍ／分で、水性顔料インクについてはコダック社産業用インクジェット印刷機Ｐｒｏｓｐａｅｒ  ５０００ＸＬ  Ｐｒｅｓｓを用い、印刷速度７５ｍ／分で、ブラック、シアン、マゼンタ、イエロー、各単色の５０面積％網点パターンおよび文字の印刷を行った。２４時間放置後の印刷部分を水中に３０秒間浸け、余分な水分を濾紙で拭き取った後、自然乾燥を行い、印刷部分の滲み具合を目視により官能評価した。本発明において、良好な画像耐水性を有する記録用紙は、△〜◎の評価である。
◎：滲みがまったくない。
○：僅かに滲みがあるが、ほとんど気にならない。
△：滲みはあるものの、網点ドットおよび文字がはっきり識別できる。
×：滲みがあり、網点ドットおよび文字がはっきりせず、ぼやけて見える。
【０１００】
＜産業用インクジェット印刷機における耐汚れ性の評価＞
水性染料インクについてはミヤコシ社製産業用インクジェット印刷機ＭＪＰ２０Ｃを用い、印刷速度１５０ｍ／分で、水性顔料インクについてはコダック社製産業用インクジェット印刷機Ｐｒｏｓｐｅｒ  ５０００ＸＬ  Ｐｒｅｓｓを用い、印刷速度７５ｍ／分で、それぞれ巻き長さ６０００ｍのロールに印刷後、インクジェット印刷機の各ロールの汚れ状態および印刷物の汚れ状態を目視により官能評価した。本発明において、産業用インクジェット印刷機における耐汚れ性が良好である記録用紙は、△〜◎の評価である。
◎：汚れが認められない。
○：極僅かに汚れが認められるが概ね良好である。
△：汚れが認められるが、実用上影響しない程度である。
×：汚れが認められ、実用上問題となる程度である。
【０１０１】
＜産業用インクジェット印刷機における操業性の評価＞
水性染料インクについてはミヤコシ社製産業用インクジェット印刷機ＭＪＰ２０Ｃを用い、印刷速度１５０ｍ／分で、水性顔料インクについてはコダック社製産業用インクジェット印刷機Ｐｒｏｓｐｅｒ  ５０００ＸＬ  Ｐｒｅｓｓを用い、印刷速度７５ｍ／分で、それぞれ巻き長さ６０００ｍのロールに印刷を行った。１０ロール印刷を行い、紙切れ回数によって評価した。本発明において、産業用インクジェット印刷機における操業性が良好である記録用紙は、△〜◎の評価である。
◎：１０ロールとも紙切れがなく操業性に極めて優れる。
○：１０ロール中、紙切れが１回であり、操業性に優れる。
△：１０ロール中、紙切れが２回であり、操業性に問題ない。
×：１０ロール中、紙切れが３回以上あり、操業性に問題あり。
【０１０２】
＜産業用インクジェット印刷機におけるバーコード読取性の評価＞
水性染料インクについてはミヤコシ社製産業用インクジェット印刷機ＭＪＰ２０Ｃを用い印刷速度１５０ｍ／分で、また水性顔料インクについてはコダック社製産業用インクジェット印刷機Ｐｒｏｓｐｅｒ  ５０００ＸＬ  Ｐｒｅｓｓを用い印刷速度７５ｍ／分で、（財）流通システム開発センターが作成した「ＵＣＣ／ＥＡＮ１２８による標準料金代理収納ガイドライン」に従い、「ＵＣＣ／ＥＡＮ１２８コード」のバーコードを印刷した。
【０１０３】
印刷されたバーコードについて、「ＵＣＣ／ＥＡＮ１２８による標準料金代理収納ガイドライン」に従い、ＡＮＳＩ  Ｘ３．１８２に準拠してバーコード検証を行った。バーコード検証器は、ＨＨＰ社製の「Ｑｕｉｃｋ  Ｃｈｅｃｋ  ＰＣ６００」を用い、測定部開口径が３ｍｉｌ（０．０７５ｍｍ）のリーダーでバーコードを５０回走査し評価した。ランク判定基準は以下の通りである。本発明において、バーコード読取性に優れる記録用紙は、Ｄ〜Ａの評価である。
Ａ：バーコードリーダーの５０回の走査のうち、５０回とも読み取れるレベル。
Ｂ：バーコードリーダーの５０回の走査のうち、４５〜４９回読み取れるレベル。
Ｃ：バーコードリーダーの５０回の走査のうち、４０〜４４回読み取れるレベル。
Ｄ：バーコードリーダーの５０回の走査のうち、３５〜３９回読み取れるレベル。
Ｆ：バーコードリーダーの５０回の走査のうち、読み取れる回数が３５回未満。
【０１０４】
オフセット印刷機および産業用インクジェット印刷機における各評価結果を表１に示した。
【０１０５】
【表１】
2015150839.tif 000002
【０１０６】
表１より、本発明に相当する各実施例の記録用紙は、オフセット印刷における発色性、インク裏抜け抑制性、耐ブランケットパイリング性および操業性が良好であり、且つ水生染料インクおよび水性顔料インクを使用した産業用インクジェット印刷機における発色性、インク裏抜け抑制性、耐水性、耐汚れ性、操業性およびバーコード読取性に優れることが分かる。
【０１０７】
一方、表１より、本発明の条件を満足しない各比較例では本発明の効果は得られないと分かる。